(57)【要約】【課題】ワイヤレス充電過程において、導線の高周波スキンエフェクト抵抗を下げ、電感値を高め、インダクタQ値を上げ、充電インダクタの電磁転化率を明らかに向上させる磁性材料の電気めっき工程方法を提供する。【解決手段】磁性材料の電気めっき工程方法は、定張力コード放出、アルカリ洗後水洗、脱脂処理、酸洗後水洗、湯洗、連続電気めっき、水洗、乾燥、赤外線で直径を測定、そしてリード巻上げというステップを含む。本発明は導体表面に、めっき層が均一で緻密な鉄ニッケルめっき層を整備でき、厚みは２〜１０μmであり、導体の外側に鉄ニッケルめっき層をめっきする。導体が非磁性体であるが、めっき層成形後充電インダクタ全体が磁性を備えた磁性材料となる。【選択図】図１
2019002035.tif 000002
【特許請求の範囲】
【請求項１】
磁性材料の電気めっき工程方法において以下を含み、そのうち、
ステップ１において、コード放出盤上に巻き付けた母線を放ち、母線の直径は０.２５±０.０１mmであり、母線の直流電気抵抗は０.３３３〜０.３９２Ωであり、
ステップ２において、母線は定張力コード放出装置で張力を調節し、コード放出張力によって定張力コード放出を維持し、定張力は１.５±０.５kgfであり、コード放出速度は５-１５m/minであり、
ステップ３において、アルカリ洗後に水洗いし、定張力の母線を７%-１０%のNaOH溶液内に浸して洗浄処理を行い、母線表層の油汚れ及び不純物を洗い流し、且つNaOH溶液の温度は５０℃〜５５℃であり、NaOH溶液のPH値は＞１１であり、アルカリ洗時間は１０-２０Sであり、そしてアルカリ洗後の母線に対して洗い流すのに用い、
ステップ４において、脱脂処理し、ステップ３で処理した母線を７%〜１０% のNaOHと５%〜１０%の油除去剤で構成された溶液内で脱脂処理し、処理温度は５０℃〜５５℃、脱脂処理時間は１０-２０Sであり、母線に対して二度の油除去を行って油除去効果を強化し、それによって次のステップの酸洗及び電気めっきを均一にする基礎となり、
ステップ５において、酸洗後に水洗いし、ステップ４で処理した母線を７-１０%の希硫酸内で洗浄し、母線表層の錆跡を洗い流し、酸化膜を生成し、母線表層を活性化し、酸洗時間は１０-２０Sで、その後、再度水で洗浄し、
ステップ６において、電気めっきを連続し、ステップ５で処理後の母線を陰極とし、陽極にニッケルを採用し、且つニッケルはチタンバスケット内に設置し、母線の定張力を電気めっき液で電気めっき処理を行い、該電気めっき液のPH値は３〜４で、電気めっき液の温度は５５℃〜６５℃、電気めっき時の電気密度は１〜２５A/dm２であり、電気めっき時間は３〜１１minであり、電気めっき液は主めっき槽内の主めっき液が液ポンプを通過して電気めっき槽に送られた溶液であり、電気めっき液が通電する時、電気めっき液と電気めっき槽中のニッケルの陽極が反応し、母線コード材表層でニッケル沈殿を形成し、１L毎の電気めっき液内のニッケルイオン濃度は６０〜8０gであり、鉄イオン濃度は３０-４０g、ホウ酸３０-４５g、塩化ニッケル１０-２０gであり、
ステップ７において、ステップ６の電気めっきして洗い流した後のコード材は水で洗い流し、そして温度は５０℃〜５５℃、電導率は≦１００μsの水中で洗い流し、めっき層表面を徹底洗浄して不純物及び付着物を取り除き、
ステップ８において、乾燥し、水洗後のコード材を乾燥装置で脱水素乾燥を行い、乾燥温度は１１０℃〜２２０℃、乾燥時間は１０-２０Sであり、
ステップ９において、赤外線で直径を測定し、乾燥したコード材を紅外線直径測定装置で赤外線径測定することで、電気めっきの均一性を保証し、
ステップ１０において、リード巻き上げし、赤外線での直径測定したコード材を巻き上げ、コード巻上げの定張力は１.５±０.５kgf、コード巻上げのピッチは０.６mmである、
ことを特徴とする磁性材料の電気めっき工程方法。
【請求項２】
前記主めっき液は主めっき槽内に注入し、主めっき槽の長さは７００±５０mmであり、幅は６５０±５０mmであり、高さは３５０±５０mmであり、主めっき槽容積は１９３Lであり、
該電気めっき槽の長さは１７６cmであり、幅は２９cmであり、高さは２０cmである、
ことを特徴とする請求項１記載の磁性材料の電気めっき工程方法。
【請求項３】
前記チタンバスケットは、8〜１０個を有し、チタンバスケット内にはニッケル塊で満たし、チタンバスケットは電気めっき槽内に固定して設置し、チタンバスケットの長さは４００±５０mmであり、幅は２０±１０mmであり、高さは8０±３０mmである、
ことを特徴とする請求項２記載の磁性材料の電気めっき工程方法。
【請求項４】
前記処理後の母線表面の鉄ニッケルめっきの厚みは、２〜１０μmである、
ことを特徴とする請求項１記載の磁性材料の電気めっき工程方法。
【請求項５】
仮に磁性材料の電気めっき工程方法をコード材に対して電気めっきする設備を採用する場合、それはコード放出盤を含み、コード放出盤上に巻き付けた母線を引き出し、コード放出盤から放出した母線が定張力コード放出装置内に進入し、定張力コード放出装置はコード放出盤の後方に設置し、母線のコード放出張力の一定を保証し、定張力コード放出装置からコード放出した母線は一定の張力によってアルカリ洗装置へ進入し、アルカリ洗装置は定張力コード放出装置の後方に設置し、アルカリ洗装置は母線表層の油汚れ及び不純物を取り除くのに用い、アルカリ洗後の母線から第一回水洗装置に進入して洗浄し、第一回水洗装置はアルカリ洗装置の後方に設置し、第一回水洗装置を経た後のコード材は脱脂処理装置に進入し、該脱脂処理装置は、第一回水洗装置の後方に設置し、脱脂処理装置は母線に対して二度の油除去を行うのに用い、油除去効果を強化し、それによって次ステップの酸洗及び電気めっきを均一にする基礎となり、母線は脱脂処理後に活化処理装置へ進入し、該活化処理装置は脱脂処理装置の後方に設置し、該活化処理装置は順に排列した酸洗処理装置及び第二回水洗装置を含み、酸洗処理装置は母線表層の錆跡を除去するのに用い、酸化膜を生成し、コード材表面に多数個の清潔な微細孔面を成形し、母線表層を活性化し、第二回水洗装置はコード材表面の酸液及び不純物をきれいにするのに用い、母線は、活化処理を経た後、連続電気めっき装置に進入し、該連続電気めっき装置は活化処理装置の後方に設置し、該連続電気めっき装置は順に排列した電気めっき槽及び第三回水洗装置を含み、該電気めっき槽は主めっき槽に連通し、主めっき槽内の主めっき液は電気めっき槽の引込線端から電気めっき槽へ送り、電気めっき液は電気めっき槽の送出端から主めっき槽へ送り、且つ主めっき槽は電解装置に連接し、電解装置は主めっき槽内に入れた電気めっき液を電解して精製処理し、電気めっき液は主めっき槽内の主めっき液が液ポンプを通過して電気めっき槽９に送られた溶液であり、電気めっき液が通電する時、電気めっき液は電気めっき槽内のニッケル陽極と反応し、母線コード材表層でニッケル沈殿を形成し、第三回水洗装置はめっき層表層のめっき液及び不純物を洗浄するのに用い、電気めっき後のコード材は湯洗装置に進み、湯洗装置は第三回水洗装置の後方に設置し、湯洗を経た後のコード材は乾燥装置へ進み、該乾燥装置は湯洗装置の後方に設置し、該乾燥装置は鉄ニッケルめっきしたコード材を脱水素乾燥するのに用い、そして、コード材は赤外線キャリパーへ進み、赤外線キャリパーは乾燥装置の後方に設置し、乾燥した後のコード材は赤外線で直径を測定し、電気めっきの均一性を保証し、次にコード材は定張力コード巻上げ装置へ進み、定張力コード巻上げ装置は赤外線キャリパーの後方に設置し、コード材のコード巻上げ張力の一定を保証し、最後にコード材をコード巻上げ盤に巻上げる、
ことを特徴とする請求項１〜4のいずれかに記載の磁性材料の電気めっき工程方法。
【発明の詳細な説明】
【技術分野】
【０００１】
本発明は、電気めっきに関し、更に磁性材料の電気めっき工程方法に係わる。
【背景技術】
【０００２】
ワイヤレス充電器は、電磁波誘導原理で充電を行う設備である。原理は変圧器に類似する。発信と受信端子には各々一個のインダクタを有し、発信端子インダクタは有線電源に連接して電磁信号を発する。受信端子インダクタは感應発信端子の電磁信号を誘導し、それによって電流が電池に流れて充電する。
【発明の概要】
【発明が解決しようとする課題】
【０００３】
解決しようとする問題点として、受信インダクタは、電子設備内部に組み立て、インダクタのサイズに対する要求は非常に厳しい。現在あるワイヤレス充電インダクタは、純銅を導体とし、高周波電流において、電流のスキンエフェクトが引き起こす導線は実際のところ、有効積載面積は小さくなり、電流の抵抗に対しても、相応に増大し、品質因素Qが下がり（Q= ２πf*L/R）、電磁転化率を下げ、充電効率が下がる。そのため、現在の技術を改善する必要がある点である。
【課題を解決するための手段】
【０００４】
磁性材料の電気めっき工程方法は、定張力コード放出、アルカリ洗後水洗、脱脂処理、酸洗後水洗、湯洗、連続電気めっき、水洗、乾燥、赤外線で直径を測定、そしてリード巻上げというステップを含む。本発明は導体表面に、めっき層が均一で緻密な鉄ニッケルめっき層を整備でき、厚みは２〜１０μmであり、導体の外側に鉄ニッケルめっき層をめっきする。導体が非磁性体であるが、めっき層成形後充電インダクタ全体が磁性を備えた磁性材料となることを最も主要な特徴とする。
【０００５】
本発明の磁性材料の電気めっき工程方法は、中心導体層が非磁性体であるが、中心導体層外部に位置するめっき層が磁性材料に属するため、充電通電した時、磁気増幅材が導線の高周波スキンエフェクト抵抗を下げ、電感値を高め、インダクタQ値を上げ、電磁転化率を向上させ、それによって充電効率を高める。
【０００６】
磁性材料の電気めっき工程方法において以下を含み、そのうち、ステップ１において、コード放出盤上に巻き付けた母線を放ち、母線の直径は０.２５±０.０１mmであり、母線の直流電気抵抗は０.３３３〜０.３９２Ωであり、ステップ２において、母線は定張力コード放出装置で張力を調節し、コード放出張力によって定張力コード放出を維持し、定張力は１.５±０.５kgfであり、コード放出速度は５-１５m/minであり、ステップ３において、アルカリ洗後に水洗いし、定張力の母線を７%-１０%のNaOH溶液内に浸して洗浄処理を行い、母線表層の油汚れ及び不純物を洗い流し、且つNaOH溶液の温度は５０℃〜５５℃であり、NaOH溶液のPH値は＞１１であり、アルカリ洗時間は１０-２０Sであり、そしてアルカリ洗後の母線に対して洗い流すのに用い、ステップ４において、脱脂処理し、ステップ３で処理した母線を７%〜１０% のNaOHと５%〜１０%の油除去剤で構成された溶液内で脱脂処理し、処理温度は５０℃〜５５℃、脱脂処理時間は１０-２０Sであり、母線に対して二度の油除去を行って油除去効果を強化し、それによって次のステップの酸洗及び電気めっきを均一にする基礎となり、ステップ５において、酸洗後に水洗いし、ステップ４で処理した母線を７-１０%の希硫酸内で洗浄し、母線表層の錆跡を洗い流し、酸化膜を生成し、母線表層を活性化し、酸洗時間は１０-２０Sで、その後、再度水で洗浄し、ステップ６において、電気めっきを連続し、ステップ５の処理後の母線を陰極とし、陽極にニッケルを採用し、且つニッケルはチタンバスケット内に設置し、母線の定張力を電気めっき液で電気めっき処理を行い、該電気めっき液のPH値は３〜４で、電気めっき液の温度は５５℃〜６５℃、電気めっき時の電気密度は１〜２５A/dm２であり、電気めっき時間は３〜１１minであり、電気めっき液は主めっき槽内の主めっき液が液ポンプを通過して電気めっき槽に送られた溶液であり、電気めっき液が通電する時、電気めっき液と電気めっき槽中のニッケルの陽極が反応し、母線コード材表層でニッケル沈殿を形成し、１L毎の電気めっき液内のニッケルイオン濃度は６０〜8０gであり、鉄イオン濃度は３０-４０g、ホウ酸３０-４５g、塩化ニッケル１０-２０gであり、ステップ７において、ステップ６で電気めっきして洗い流した後のコード材は水で洗い流し、そして温度は５０℃〜５５℃、電導率は≦１００μsの水中で洗い流し、めっき層表面を徹底洗浄して不純物及び付着物を取り除き、ステップ８において、乾燥し、水洗後のコード材を乾燥装置で脱水素乾燥を行い、乾燥温度は１１０℃〜２２０℃、乾燥時間は１０-２０Sであり、ステップ９において、赤外線で直径を測定し、乾燥したコード材を紅外線直径測定装置で赤外線径測定することで、電気めっきの均一性を保証し、ステップ１０において、リード巻き上げし、赤外線での直径測定したコード材を巻き上げ、コード巻上げの定張力は１.５±０.５kgf、コード巻上げのピッチは０.６mmであることを特徴とする磁性材料の電気めっき工程方法。
【０００７】
前記主めっき液は主めっき槽内に注入し、主めっき槽の長さは７００±５０mmであり、幅は６５０±５０mmであり、高さは３５０±５０mmであり、主めっき槽容積は１９３Lであり、該電気めっき槽の長さは１７６cmであり、幅は２９cmであり、高さは２０cmであり。
【０００８】
前記チタンバスケットは、8〜１０個を有し、チタンバスケット内にはニッケル塊で満たし、チタンバスケットは電気めっき槽内に固定して設置し、チタンバスケットの長さは４００±５０mmであり、幅は２０±１０mmであり、高さは8０±３０mmである。
【０００９】
前記処理後の母線表面の鉄ニッケルめっきの厚みは、２〜１０μmである。
【００１０】
仮に磁性材料の電気めっき工程方法をコード材に対して電気めっきする設備を採用する場合、それはコード放出盤を含み、コード放出盤上に巻き付けた母線を引き出し、コード放出盤から放出した母線が定張力コード放出装置内に進入し、定張力コード放出装置はコード放出盤の後方に設置し、母線のコード放出張力の一定を保証する。定張力コード放出装置からコード放出した母線は一定の張力によってアルカリ洗装置へ進入する。アルカリ洗装置は定張力コード放出装置の後方に設置し、アルカリ洗装置は母線表層の油汚れ及び不純物を取り除くのに用い、アルカリ洗後の母線から第一回水洗装置に進入して洗浄する。第一回水洗装置はアルカリ洗装置の後方に設置する。第一回水洗装置を経た後のコード材は脱脂処理装置に進入する。該脱脂処理装置は、第一回水洗装置の後方に設置し、脱脂処理装置は母線に対して二度の油除去を行うのに用い、油除去効果を強化する。それによって次のステップの酸洗及び電気めっきを均一にする基礎となる。母線は脱脂処理後に活化処理装置へ進入する。該活化処理装置は脱脂処理装置の後方に設置し、該活化処理装置は順に排列した酸洗処理装置及び第二回水洗装置を含む。酸洗処理装置は母線表層の錆跡を除去するのに用い、酸化膜を生成し、コード材表面に多数個の清潔な微細孔面を成形し、母線表層を活性化し、第二回水洗装置はコード材表面の酸液及び不純物をきれいにするのに用いる。母線は、活化処理を経た後、連続電気めっき装置に進入する。該連続電気めっき装置は活化処理装置の後方に設置し、該連続電気めっき装置は順に排列した電気めっき槽及び第三回水洗装置を含む。該電気めっき槽は主めっき槽に連通し、主めっき槽内の主めっき液は電気めっき槽の引込線端から電気めっき槽へ送り、電気めっき液は電気めっき槽の送出端から主めっき槽へ送り、且つ主めっき槽は電解装置に連接する。電解装置は主めっき槽内に入れた電気めっき液を電解して精製処理する。電気めっき液は主めっき槽内の主めっき液が液ポンプを通過して電気めっき槽９に送られた溶液であり、電気めっき液が通電する時、電気めっき液は電気めっき槽内のニッケル陽極と反応し、母線コード材表層でニッケル沈殿を形成する。第三回水洗装置はめっき層表層のめっき液及び不純物を洗浄するのに用いる。電気めっき後のコード材は湯洗装置に進む。湯洗装置は第三回水洗装置の後方に設置し、湯洗を経た後のコード材は乾燥装置へ進む。該乾燥装置は湯洗装置の後方に設置し、該乾燥装置は鉄ニッケルめっきしたコード材を脱水素乾燥するのに用いる。そして、コード材は赤外線キャリパーへ進む。赤外線キャリパーは乾燥装置の後方に設置し、乾燥した後のコード材は赤外線で直径を測定し、電気めっきの均一性を保証する。次にコード材は定張力コード巻上げ装置へ進み、定張力コード巻上げ装置は赤外線キャリパーの後方に設置し、コード材のコード巻上げ張力の一定を保証する。最後にコード材をコード巻上げ盤に巻上げる。
【００１１】
本発明は、主にアップルスマート電子設備、例としてアイフォン、アップルウォッチ、アイパッド（登録商標）等のワイヤレス充電コード材の電気めっき処理に用いる。定張力コード放出、アルカリ洗、脱脂処理、酸洗、水洗、連続電気めっき、水洗、乾燥、赤外線で直径を測定及びコード巻上げ等ステップを通じ、更にコントロール機構によって操作を制御し、導体表面にめっき層を均一で緻密な鉄ニッケルめっき層に形成し、厚みは２〜１０μmで、電気めっきの品質を高めるという利点がある。
【図面の簡単な説明】
【００１２】
【図１】本発明の工程説明図である。
【発明を実施するための形態】
【００１３】
導体表面において、めっき層が均一で緻密な鉄ニッケルめっき層に作製され、めっき層後には充電インダクタ全体が磁性を帯びて磁性材料となり、導線の高周波スキンエフェクト抵抗を下げ、電感値を高め、インダクタQ値を高め、充電効率を向上させ、充電インダクタの電磁転化率を明らかに向上させる磁性材料の電気めっき工程方法を提供することを本発明の目的とする。
【実施例１】
【００１４】
図１に示すとおり、磁性材料の電気めっき工程方法は以下を含む。
【００１５】
ステップ１において、コード放出盤１上に巻き付けた母線２を放つ。母線２の直径は０.２５mmであり、母線２の直流電気抵抗は０.３７Ωであり、母線２は銅ワイヤーである。
【００１６】
ステップ２において、母線２は定張力コード放出装置３で張力を調節する。コード放出張力によって定張力コード放出を維持し、定張力は１kgfであり、コード放出速度は、１０m/minである。
【００１７】
ステップ３において、アルカリ洗後水洗する。定張力の母線２を8%のNaOH溶液に浸入し、洗浄処理を行い、母線２表層の油汚れ及び不純物を取り除く。且つNaOH溶液の温度は５２℃であり、NaOH溶液のPH値は１２であり、アルカリ洗時間は１５Sである。その後、水でアルカリ洗後の母線２を洗浄する。
【００１８】
ステップ４において、脱脂処理する。ステップ３で処理した母線２を９% のNaOHと8%の油除去剤で構成した溶液内で脱脂処理する。処理温度は５２℃であり、脱脂処理時間は１５Sである。母線２に対して二度の油除去を行い、油除去効果を強化する。それによって次のステップの酸洗及び電気めっきを均一にする基礎となる。
【００１９】
ステップ５において、酸洗後水洗する。ステップ４で処理した母線２を９%の希硫酸内で洗浄する。母線２表層の錆跡を洗浄し、酸化膜を生成し、母線２表層を活性化する。酸洗時間は１５Sであり、その後、再度水で洗浄する。
【００２０】
ステップ６において、電気めっきを継続する。ステップ５で処理した後の母線２は陰極となり、陽極はニッケルを採用する。更にニッケルをチタンバスケット内に設置する際、該チタンバスケットは8〜１０個有し、チタンバスケット内にはニッケル塊で満たして設置する。チタンバスケットは電気めっき槽９内に固定して設置し、チタンバスケットの長さは４００mmであり、幅は２０mmであり、高さは8０mmである。母線２は定張力によって電気めっき液で電気めっき処理を行う。該電気めっき液のPH値は３.６で、電気めっき液の温度は６０℃である。電気めっき時の電気密度は１５A/dm２であり、電気めっき時間は５minである。電気めっき液は主めっき槽１０内の主めっき液が液ポンプを通過して電気めっき槽９に送られた溶液であり、電気めっき液が通電する時、電気めっき液は電気めっき槽９内のニッケル陽極と反応し、母線２コード材表層でニッケル沈殿を形成し、電気めっき槽９の長さは１７６cmであり、幅は２９cmであり、高さは２０cmである。主めっき液は主めっき槽１０内に注入し、主めっき槽１０の長さは７２５mmであり、幅は６７５mmであり、高さは３９４mmであり、主めっき槽１０容積は１９３Lである。１L毎の電気めっき液内のニッケルイオン濃度は７０gで、鉄イオン濃度は３０gであり、ホウ酸３５g、塩化ニッケル１５gである。
【００２１】
ステップ７において、ステップ６で電気めっきし、洗浄後のコード材は水で洗浄する。温度は５２℃、電導率は５０μsの水中で洗浄し、めっき層表面に対して徹底洗浄して不純物及び付着物を取り除く。
【００２２】
ステップ８において、乾燥する。水洗後のコード材を乾燥装置１３で脱水素乾燥を行う。乾燥温度は１７０℃、乾燥時間は１５Sである。
【００２３】
ステップ９において、赤外線直径測定する。乾燥したコード材を紅外線直径測定装置で赤外線径測定することで、電気めっきの均一性を保証する。
【００２４】
ステップ１０において、リードを巻き上げる。赤外線での直径測定したコード材を巻き上げる。コード巻上げの定張力は１kgf、コード巻上げのピッチは０.６mmである。
【００２５】
上述のステップ処理後、母線２表面鉄ニッケルめっきの厚みは５μmである。
【００２６】
仮に磁性材料の電気めっき工程方法をコード材に対して電気めっきする設備を採用する場合、それはコード放出盤１を含む。コード放出盤１上に巻き付けた母線２を引き出す。コード放出盤１から放出した母線２が定張力コード放出装置３内に進入し、定張力コード放出装置３はコード放出盤１の後方に設置し、母線２のコード放出張力の一定を保証する。定張力コード放出装置３からコード放出した母線２は一定の張力によってアルカリ洗装置４へ進入する。アルカリ洗装置４は定張力コード放出装置３の後方に設置し、アルカリ洗装置４は母線２表層の油汚れ及び不純物を取り除くのに用いる。アルカリ洗後の母線２から第一回水洗装置５に進入して洗浄する。第一回水洗装置５はアルカリ洗装置４の後方に設置する。第一回水洗装置５を経た後のコード材は脱脂処理装置６に進入する。該脱脂処理装置６は、第一回水洗装置５の後方に設置し、脱脂処理装置６は母線に対して二度の油除去を行うのに用い、油除去効果を強化する。それによって次のステップの酸洗及び電気めっきを均一にする基礎となる。母線２は脱脂処理後に活化処理装置へ進入する。該活化処理装置は脱脂処理装置６の後方に設置し、該活化処理装置は順に排列した酸洗処理装置７及び第二回水洗装置8を含む。酸洗処理装置７は母線表層の錆跡を除去するのに用い、酸化膜を生成し、コード材表面に多数個の清潔な微細孔面を成形し、母線２表層を活性化し、第二回水洗装置８はコード材表面の酸液及び不純物をきれいにするのに用いる。
【００２７】
母線２は、活化処理を経た後、連続電気めっき装置に進入する。該連続電気めっき装置は活化処理装置の後方に設置し、該連続電気めっき装置は順に排列した電気めっき槽９及び第三回水洗装置１１を含む。該電気めっき槽９は主めっき槽１０に連通し、主めっき槽内の主めっき液は電気めっき槽９の引込線端から電気めっき槽９へ送り、電気めっき液は電気めっき槽９の送出端から主めっき槽１０へ送り、且つ主めっき槽１０は電解装置に連接する。電解装置は主めっき槽１０内に入れた電気めっき液を電解して精製処理する。電気めっき液は主めっき槽１０内の主めっき液が液ポンプを通過して電気めっき槽９に送られた溶液であり、電気めっき液が通電する時、電気めっき液は電気めっき槽９内のニッケル陽極と反応し、母線２コード材表層でニッケル沈殿を形成する。第三回水洗装置１１はめっき層表層のめっき液及び不純物を洗浄するのに用いる。
【００２８】
電気めっき後のコード材は湯洗装置１２に進む。湯洗装置１２は第三回水洗装置１１の後方に設置し、湯洗を経た後のコード材は乾燥装置１３へ進む。該乾燥装置１３は湯洗装置１２の後方に設置し、該乾燥装置１３は鉄ニッケルめっきしたコード材を脱水素乾燥するのに用いる。そして、コード材は赤外線キャリパー１４へ進む。赤外線キャリパー１４は乾燥装置１３の後方に設置し、乾燥した後のコード材は赤外線で直径を測定し、電気めっきの均一性を保証する。次にコード材は定張力コード巻上げ装置１５へ進み、定張力コード巻上げ装置１５は赤外線キャリパー１４の後方に設置し、コード材のコード巻上げ張力の一定を保証する。最後にコード材をコード巻上げ盤１６に巻上げる。
【実施例２】
【００２９】
電気めっきの設備は実施例１の電気めっきの設備と同じであり、そのコード材電気めっき方法は、以下のステップを含む。
【００３０】
ステップ１において、コード放出盤１上に巻き付けた母線２を放つ。母線２の直径は０.２６mmであり、母線２の直流電気抵抗は０.３９Ωで、母線は銅ワイヤーである。
【００３１】
ステップ２において、母線２は定張力コード放出装置３で張力を調節し、コード放出張力によって定張力コード放出を維持し、定張力は２kgfであり、コード放出速度は１５m/minである。
【００３２】
ステップ３において、アルカリ洗後に水洗する。定張力の母線２を１０%のNaOH溶液に浸入させ、洗浄処理を行い、母線２表層の油汚れ及び不純物を取り除く。且つNaOH溶液の温度は５５℃であり、NaOH溶液のPH値は１２であり、アルカリ洗時間２０Sである。その後、水でアルカリ洗後の母線２を水洗いする。
【００３３】
ステップ４において、脱脂処理する。ステップ３処理した母線を１０% のNaOHと１０%の油除去剤で構成された溶液の中で脱脂処理を行う。処理温度は５５℃であり、脱脂処理時間は２０Sである。母線２に対して二回油除去を行い、油除去効果を強化する。それによって次のステップの酸洗及び電気めっきを均一にする基礎となる。
【００３４】
ステップ５において、酸洗後水洗する。ステップ４で処理した母線２を１０%の希硫酸内で洗浄する。母線２表層の錆跡を洗浄して酸化膜を生成し、母線２表層を活性化する。酸洗時間は２０Sであり、その後、再度水で洗浄する。
【００３５】
ステップ６において、電気めっきを連続する。ステップ５の処理を経た後の母線は陰極となり、陽極はニッケルを採用する。更にニッケルは、チタンバスケット内に設置する。該チタンバスケットは１０個有し、チタンバスケット内にはニッケル塊で満たして設置する。チタンバスケットは電気めっき槽９内に固定して設置し、チタンバスケットの長さは４００mmであり、幅は２０mmであり、高さは8０mmである。母線の定張力を電気めっき液で電気めっき処理を行う。該電気めっき液のPH値は４で、電気めっき液の温度は６５℃、電気めっき時の電気密度は２０A/dm２であり、電気めっき時間は１０minである。電気めっき液は主めっき槽１０内の主めっき液が液ポンプを通過して電気めっき槽９に送られた溶液であり、電気めっき液が通電する時、電気めっき液は電気めっき槽９内のニッケル陽極と反応し、母線２コード材表層でニッケル沈殿を形成し、電気めっき槽９の長さは１７６cmであり、幅は２９cmであり、高さは２０cmである。主めっき液は主めっき槽１０内に注入し、主めっき槽１０の長さは７２５mmであり、幅は６７５mmであり、高さは３９４mmである。主めっき槽１０の容積１９３Lである。１L毎の電気めっき液内のニッケルイオン濃度は8０gであり、鉄イオン濃度は４０g、ホウ酸４０g、塩化ニッケル１５gである。
【００３６】
ステップ７において、ステップ６で電気めっきし、洗浄後のコード材を温度５５℃、電導率２０μsの水中で洗浄し、コード材表層のめっき液及び不純物を洗い流す。
【００３７】
ステップ８において、乾燥する。水洗後のコード材を乾燥装置１３で脱水素乾燥を行う。乾燥温度は２２０℃、乾燥時間は２０Sである。
【００３８】
ステップ９において、赤外線で直径を測定。乾燥したコード材を紅外線直径測定装置で赤外線径測定することで、電気めっきの均一性を保証する。
【００３９】
ステップ１０において、リードを巻き上げる。赤外線での直径測定したコード材を巻き上げる。コード巻上げの定張力は２kgf、コード巻上げのピッチは０.６mmである。
【００４０】
上述ステップ処理後の母線表面鉄ニッケルめっきの厚みは１０μmである。めっき層の厚みと電気めっき液の濃度は関連があり、且つ電気めっきの電流密度と電気めっき時間も関係ある。電気めっき液の濃度が高いほど、電流密度も高くなり、電気めっき時間が長いと、めっき層の厚みも厚くなる。
【００４１】
上述の実施例は、本発明に対して、具体的に説明したものであり、本発明に対して更に一歩説明しただけであり、本発明の請求範囲を限定するものではない。当領域に習熟した技術者が上述の発明内容に基づいた本質的ではない改善と調整は、すべて本発明の請求範囲に含まれるものとする。
【符号の説明】
【００４２】
１        コード放出盤
２        母線
３        定張力コード放出装置
４        アルカリ洗装置
５        第一回水洗装置
６        脱脂処理装置
７        酸洗処理装置
８        第二回水洗装置
９        電気めっき槽
１０        主めっき槽
１１        第三回水洗装置
１２        湯洗装置
１３        乾燥装置
１４        赤外線キャリパー
１５        定張力コード巻上げ装置
１６        コード巻上げ盤
【図１】
2019002035.tif 000003